(57)【要約】【課題】本発明はプラズマディスプレイパネル用緑色蛍光体およびこれを含むプラズマディスプレイパネルを提供すること。【解決手段】本発明の緑色蛍光体は下記の化学式１で表される第１蛍光体およびＺｎ２ＳｉＯ４：Ｍｎ、ＹＢＯ３：Ｔｂ、Ｙ（１-ｘ１）Ｇｄｘ１Ａｌ３（ＢＯ３）４：Ｔｂ（ｘ１は０〜１である）、Ｌｉ２Ｚｎ（Ｇｅ、θ）ＺＯ８：Ｍｎ（θはＡｌまたはＧａであり、Ｚは３〜４である）、ＢａＭｇＡｌ１０Ｏ１７：Ｍｎ、ＢａＭｇＡｌ１２Ｏ１９：Ｍｎ、Ｚｎ（Ｇａ（１-ｘ２）Ａｌｘ２）２Ｏ４：Ｍｎ（ｘ２は０．２〜０．８である）およびこれらの組み合わせで構成された群より選択される第２蛍光体を含む。（Ｙ３-ｘＣｅｘ）ａＡｌｂＯｃ・・・（化学式１）（上記化学式１において、０＜ｘ≦１、０．５≦ａ≦３、３≦ｂ≦９、２ｃは９ａ+３ｂである）【選択図】図１
2009185276.tif 000002
【特許請求の範囲】
【請求項１】
下記の化学式１で表示される第１蛍光体と、
Ｚｎ２ＳｉＯ４：Ｍｎ、ＹＢＯ３：Ｔｂ、Ｙ（１-ｘ１）Ｇｄｘ１Ａｌ３（ＢＯ３）４：Ｔｂ（ｘ１は０〜１である）、Ｌｉ２Ｚｎ（Ｇｅ、θ）ＺＯ８：Ｍｎ（θはＡｌまたはＧａであり、ｚは３〜４である）、ＢａＭｇＡｌ１０Ｏ１７：Ｍｎ、ＢａＭｇＡｌ１２Ｏ１９：Ｍｎ、Ｚｎ（Ｇａ１-ｘ２Ａｌｘ２）２Ｏ４：Ｍｎ（ｘ２は０．２〜０．８である）およびこれらの組み合わせで構成された群より選択される蛍光体である第２蛍光体と、
を含むことを特徴とする、プラズマディスプレイパネル用緑色蛍光体。
（Ｙ３-ｘＣｅｘ）ａＡｌｂＯｃ・・・（化学式１）
（前記化学式１において、０＜ｘ≦１、０．５≦ａ≦３、３≦ｂ≦９、２ｃは９ａ+３ｂである）
【請求項２】
前記ｘ、ａおよびｂは、０＜ｘ≦０．１、０．５≦ａ≦１．５、４≦ｂ≦６であることを特徴とする、請求項１に記載のプラズマディスプレイパネル用緑色蛍光体。
【請求項３】
前記第１蛍光体と前記第２蛍光体との混合比は、質量比で１０：９０〜９０：１０であることを特徴とする、請求項１又は２に記載のプラズマディスプレイパネル用緑色蛍光体。
【請求項４】
前記第１蛍光体と前記第２蛍光体との混合比は、質量比で３０：７０〜６０：４０であることを特徴とする、請求項３に記載のプラズマディスプレイパネル用緑色蛍光体。
【請求項５】
前記第２蛍光体は、Ｙ（１-ｘ１）Ｇｄｘ１Ａｌ３（ＢＯ３）４：Ｔｂ（ｘ１は０〜１である）であり、前記第１蛍光体と前記第２蛍光体の混合比は質量比で８０：２０〜１０：９０であることを特徴とする、請求項１又は２に記載のプラズマディスプレイパネル用緑色蛍光体。
【請求項６】
前記第２蛍光体は、Ｌｉ２Ｚｎ（Ｇｅ、θ）ＺＯ８：Ｍｎ（θはＡｌまたはＧａであり、ｚは３〜４である）であり、前記第１蛍光体と前記第２蛍光体との混合比は質量比で４０：６０〜８０：２０であることを特徴とする、請求項１又は２に記載のプラズマディスプレイパネル用緑色蛍光体。
【請求項７】
前記第２蛍光体は、Ｚｎ２ＳｉＯ４：Ｍｎであり、前記第１蛍光体と前記第２蛍光体との混合比は質量比で８０：２０〜５０：５０であることを特徴とする、請求項１又は２に記載のプラズマディスプレイパネル用緑色蛍光体。
【請求項８】
前記第２蛍光体は、Ｚｎ２ＳｉＯ４：ＭｎおよびＹ（１-ｘ１）Ｇｄｘ１Ａｌ３（ＢＯ３）４：Ｔｂ（ｘ１は０〜１である）であり、前記第１蛍光体と前記第２蛍光体との混合比は質量比で２５：７５〜４０：６０であることを特徴とする、請求項１又は２に記載のプラズマディスプレイパネル用緑色蛍光体。
【請求項９】
前記第２蛍光体は、Ｚｎ２ＳｉＯ４：Ｍｎと、
ＢａＭｇＡｌ１０Ｏ１７：ＭｎまたはＢａＭｇＡｌ１２Ｏ１９：Ｍｎの少なくとも一つと、
であり、前記第１蛍光体と前記第２蛍光体との混合比は質量比で４０：６０〜４５：５５であることを特徴とする、請求項１又は２に記載のプラズマディスプレイパネル用緑色蛍光体。
【請求項１０】
前記第２蛍光体は、Ｙ（１-ｘ１）Ｇｄｘ１Ａｌ３（ＢＯ３）４：Ｔｂ（ｘ１は０〜１である）およびＬｉ２Ｚｎ（Ｇｅ、θ）ＺＯ８：Ｍｎ（θはＡｌまたはＧａであり、ｚは３〜４である）であり、前記第１蛍光体と前記第２蛍光体との混合比は質量比で２５：７５〜４０：６０であることを特徴とする、請求項１又は２に記載のプラズマディスプレイパネル用緑色蛍光体。
【請求項１１】
前記第２蛍光体は、Ｃｅを共賦活剤としてさらに含むことを特徴とする、請求項１〜１０の何れかに記載のプラズマディスプレイパネル用緑色蛍光体。
【請求項１２】
前記Ｚｎ２ＳｉＯ４：Ｍｎは、金属酸化物層をさらに含むことを特徴とする、請求項１〜１１の何れかに記載のプラズマディスプレイパネル用緑色蛍光体。
【請求項１３】
前記金属酸化物層は、Ａｌ２Ｏ３、ＭｇＯ、Ｙ２Ｏ３、Ｌａ２Ｏ３およびこれらの組み合わせで構成された群より選択される金属酸化物を含むことを特徴とする、請求項１２に記載のプラズマディスプレイパネル用緑色蛍光体。
【請求項１４】
前記プラズマディスプレイパネルは、３次元立体映像用プラズマディスプレイパネルであることを特徴とする、請求項１〜１３の何れかに記載のプラズマディスプレイパネル用緑色蛍光体。
【請求項１５】
前記蛍光体は、５ｍｓ以下の残光時間を有することを特徴とする、請求項１〜１４の何れかに記載のプラズマディスプレイパネル用緑色蛍光体。
【請求項１６】
前記蛍光体は、０．５ｍｓ〜５ｍｓの残光時間を有することを特徴とする、請求項１５に記載のプラズマディスプレイパネル用緑色蛍光体。
【請求項１７】
第１項〜第１６項のうちいずれか一つの請求項による蛍光体を含むことを特徴とする、プラズマディスプレイパネル。
【請求項１８】
下記の化学式１で表示される第１蛍光体と、
Ｚｎ２ＳｉＯ４：Ｍｎ、およびＹ（１-ｘ１）Ｇｄｘ１Ａｌ３（ＢＯ３）４：Ｔｂ（ｘ１は０〜１である）を含む第２蛍光体と、
を含むことを特徴とするプラズマディスプレイパネル用緑色蛍光体。
（Ｙ３-ｘＣｅｘ）ａＡｌｂＯｃ・・・（化学式１）
（前記化学式１において、０<ｘ≦１、０．５≦ａ≦３、３≦ｂ≦９、２ｃは９ａ+３ｂである）
【請求項１９】
前記Ｚｎ２ＳｉＯ４：Ｍｎ、およびＹ（１-ｘ１）Ｇｄｘ１Ａｌ３（ＢＯ３）４：Ｔｂ（ｘ１は０〜１である）の混合比は、１０：９０〜８０：２０質量％であることを特徴とする請求項１８に記載のプラズマディスプレイパネル用緑色蛍光体。
【発明の詳細な説明】
【技術分野】
【０００１】
本発明はプラズマディスプレイパネル用緑色蛍光体およびこれを含むプラズマディスプレイパネルに関し、より詳しくは残光が短いプラズマディスプレイパネル用緑色蛍光体およびこれを含むプラズマディスプレイパネルに関するものである。
【背景技術】
【０００２】
現在、プラズマディスプレイパネルに用いられる緑色蛍光体は、Ｚｎ２ＳｉＯ４：ＭｎとＹＢＯ３：Ｔｂが最も一般的に使われており、二つの蛍光体を適当な比で混合して用いられることもある。または、色純度を向上させるために、ＢａＭｇＡｌ１０Ｏ１７：Ｍｎ（または、ＢａＭｇＡｌ１２Ｏ１９：Ｍｎ）およびＬｉ２Ｚｎ（Ｇｅ、θ）ＺＯ８：Ｍｎ（θ=Ａｌ、Ｇａ、３≦Ｚ≦４）を使ったり、残光および輝度飽和を改善するためにＹ（１-ｘ）ＧｄｘＡｌ３（ＢＯ３）４：Ｔｂ（０<ｘ≦１）を用いることもできる。
【発明の開示】
【発明が解決しようとする課題】
【０００３】
しかし、従来の蛍光体はこれらが有する長所に比べて残光が全て５ｍｓ〜１５ｍｓであり、プラズマディスプレイパネル装置駆動時に速い残光を満足させるには限界がある。
【０００４】
そこで本発明の第１の目的は、高輝度を維持しつつ残光が減少したプラズマディスプレイパネル用緑色蛍光体を提供することである。
【０００５】
本発明の第２の目的は、上記蛍光体を含むプラズマディスプレイパネルを提供することである。
【０００６】
但し、本発明が目的とする技術的課題は、上記で言及した技術的課題に限定されず、また他の技術的課題は下記の記載から当業者が明確に理解できる。
【課題を解決するための手段】
【０００７】
上記目的を達成するための本発明のある観点によれば、下記の化学式1で表される第１蛍光体、およびＺｎ２ＳｉＯ４：Ｍｎ、ＹＢＯ３：Ｔｂ、Ｙ（１-ｘ１）Ｇｄｘ１Ａｌ３（ＢＯ３）４：Ｔｂ（ｘ１は０〜１である）、Ｌｉ２Ｚｎ（Ｇｅ、θ）ＺＯ８：Ｍｎ（θはＡｌまたはＧａであり、ｚは３〜４である）、ＢａＭｇＡｌ１０Ｏ１７：Ｍｎ、ＢａＭｇＡｌ１２Ｏ１９：Ｍｎ、Ｚｎ（Ｇａ１-ｘ２Ａｌｘ２）２Ｏ４：Ｍｎ（ｘ２は０．２〜０．８である）、およびこれらの組み合わせで構成された群より選択される第２蛍光体を含むプラズマディスプレイパネル用緑色蛍光体が提供される。
【０００８】
（Ｙ３-ｘＣｅｘ）ａＡｌｂＯｃ・・・（化学式１）
（上記化学式１において、０<ｘ≦１、０．５≦ａ≦３、３≦ｂ≦９、２ｃは９ａ+３ｂである）
上記第２蛍光体としては、Ｚｎ２ＳｉＯ４：ＭｎおよびＹ（１-ｘ１）Ｇｄｘ１Ａｌ３（ＢＯ３）４：Ｔｂ（ｘ１は０〜１である）が望ましい。
上記第２蛍光体はＣｅを共賦活剤としてさらに含むこともできる。
また、上記課題を解決するために、本発明の別の観点によれば、上記緑色蛍光体を含むプラズマディスプレイパネルを提供される。
その他本発明の実施例の具体的な事項は以下の詳細な説明に記載されている。
【発明の効果】
【０００９】
以上説明したように本発明の緑色蛍光体は、高輝度を維持しつつ、残光時間が非常に短いため、３次元立体映像を実現するためのプラズマディスプレイパネルに非常に有用に用いることができる。
【発明を実施するための最良の形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
現在、プラズマディスプレイパネル画面駆動時、特に緑色の場合には、輝度が高くて人目によく認識される波長として、残光が短い場合に視認できるため、短い残光を有する緑色蛍光体の開発は大変重要な問題として認識されている。特に最近、次世代情報通信サービスとして、需要および技術開発競争が激しい先端の高度化技術において情報通信、放送、医療、教育、訓練、軍事、ゲーム、アニメーション、バーチャルリアリティ、ＣＡＤ、産業技術などその応用分野が非常に広くて、様々な分野において共通的に要求される次世代実感３次元立体マルチメディアのための３次元立体映像技術を実現するためには残光が短い緑色蛍光体の研究が大変重要になる実情である。
【００１２】
本発明は輝度が高くて人目に認識され易い波長を有し、青色および赤色に比べて短い残光が要求される緑色蛍光体に関するものである。
本発明の第１実施例による緑色蛍光体は、真空紫外線によって励起されて色を発現する蛍光体として、下記の化学式２で表される第１蛍光体、およびＺｎ２ＳｉＯ４：Ｍｎ、ＹＢＯ３：Ｔｂ、Ｙ（１-ｘ１）Ｇｄｘ１Ａｌ３（ＢＯ３）４：Ｔｂ（ｘ１は０〜１である）、Ｌｉ２Ｚｎ（Ｇｅ、θ）ＺＯ８：Ｍｎ（θはＡｌまたはＧａであり、ｚは３〜４である）、ＢａＭｇＡｌ１０Ｏ１７：Ｍｎ、ＢａＭｇＡｌ１２Ｏ１９：Ｍｎ、Ｚｎ（Ｇａ１-ｘ２Ａｌｘ２）２Ｏ４：Ｍｎ（ｘ２は０．２〜０．８である）、およびこれらの組み合わせで構成された群より選択される第２蛍光体を含む。
【００１３】
（Ｙ３-ｘＣｅｘ）ａＡｌｂＯｃ・・・（化学式２）
【００１４】
上記化学式２において、０＜ｘ≦１、０．５≦ａ≦３、３≦ｂ≦９、２ｃは９ａ+３ｂが望ましく、０＜ｘ≦０．１、０．５≦ａ≦１．５および４≦ｂ≦６がさらに望ましい。
【００１５】
ｘ、ａ、ｂが上記範囲に含まれる場合、光量、特にＵＶ下で輝度が増加する長所がある。
【００１６】
本発明において、上記第２蛍光体はＣｅを共賦活剤としてさらに含んでもよい。
【００１７】
また上記第２蛍光体としては、Ｚｎ２ＳｉＯ４：ＭｎおよびＹ（１-ｘ１）Ｇｄｘ１Ａｌ３（ＢＯ３）４：Ｔｂ（ｘ１は０〜１である）が望ましい。
【００１８】
上記第２蛍光体としてＺｎ２ＳｉＯ４：Ｍｎを用いる場合、このＺｎ２ＳｉＯ４：Ｍｎはその表面に金属酸化物層が形成されたものを用いるのが表面電荷（ｃｈａｒｇｅ）を“＋”に合わせることができるため一層望ましい。上記金属酸化物層は、Ａｌ２Ｏ３、ＭｇＯ、Ｙ２Ｏ３、Ｌａ２Ｏ３およびこれらの組み合わせで構成された群より選択される金属酸化物を含むことができる。この金属酸化物層の厚さは適切に調節できる。
【００１９】
本発明の緑色蛍光体において上記第１蛍光体と第２蛍光体の混合比は、輝度および色座標特性と残光時間などを考慮して、質量比で１０：９０〜９０：１０が望ましく、３０：７０〜６０：４０質量％がさらに望ましい。
【００２０】
上記第１および第２蛍光体の混合比は、第２蛍光体の種類によって上記範囲内で適切に調節できる。
【００２１】
例えば、第２蛍光体としてＹ（１-ｘ１）Ｇｄｘ１Ａｌ３（ＢＯ３）４：Ｔｂ（ｘ１は０〜１である）を単独または他の物質を含んで用いる場合に、第１および第２蛍光体の混合比は８０：２０〜１０：９０質量％が望ましく、第２蛍光体としてＬｉ２Ｚｎ（Ｇｅ、θ）ＺＯ８：Ｍｎ（θはＡｌまたはＧａであり、Ｚは３〜４である）を用いる場合に、第１および第２蛍光体の混合比は質量比で４０：６０〜８０：２０が望ましく、また第２蛍光体としてＺｎ２ＳｉＯ４：Ｍｎを用いる場合に、第１および第２蛍光体の混合比は質量比で８０：２０〜５０：５０が望ましい。
【００２２】
第２蛍光体としてＺｎ２ＳｉＯ４：ＭｎおよびＹ（１-ｘ１）Ｇｄｘ１Ａｌ３（ＢＯ３）４：Ｔｂ（ｘ１は０〜１である）を混合して用いる場合、第１および第２蛍光体の混合比は質量比で２５：７５〜４０：６０が望ましい。
【００２３】
第２蛍光体としてＺｎ２ＳｉＯ４：ＭｎおよびＢａＭｇＡｌ１０Ｏ１７：Ｍｎ（またはＢａＭｇＡｌ１２Ｏ１９：Ｍｎ）を混合して用いる場合、第１および第２蛍光体の混合比は質量比で４０：６０〜４５：５５が望ましい。
【００２４】
第２蛍光体としてＹ（１-ｘ１）Ｇｄｘ１（ｘ１は０〜１である）およびＬｉ２Ｚｎ（Ｇｅ、θ）ＺＯ８：Ｍｎ（θはＡｌまたはＧａであり、Ｚは３〜４である）を混合して用いる場合、第１および第２蛍光体の混合比は質量比で２５：７５〜４０：６０が望ましい。
【００２５】
上記第２蛍光体としてＺｎ２ＳｉＯ４：Ｍｎ、ＹＢＯ３：Ｔｂ、Ｙ（１-ｘ１）Ｇｄｘ１Ａｌ３（ＢＯ３）４：Ｔｂ（ｘ１は０〜１である）、Ｌｉ２Ｚｎ（Ｇｅ、θ）ＺＯ８：Ｍｎ（θはＡｌまたはＧａであり、ｚは３〜４である）、ＢａＭｇＡｌ１０Ｏ１７：Ｍｎ、ＢａＭｇＡｌ１２Ｏ１９：Ｍｎ、Ｚｎ（Ｇａ１-ｘ２Ａｌｘ２）２Ｏ４：Ｍｎ（ｘ２は０．２〜０．８である）およびこれらの組み合わせで構成された群より選択されるものの中で二つ以上を混合して用いる場合、これらの混合比は適切に調節して用いることができる。例えば、第２蛍光体としてＺｎ２ＳｉＯ４：ＭｎおよびＹ（１-ｘ１）Ｇｄｘ１Ａｌ３（ＢＯ３）４：Ｔｂ（ｘ１は０〜１である）を混合して用いる場合、これらの混合比は質量比で１０：９０〜８０：２０が望ましい。また、第２蛍光体としてＺｎ２ＳｉＯ４：ＭｎおよびＢａＭｇＡｌ１０Ｏ１７：Ｍｎ（またはＢａＭｇＡｌ１２Ｏ１９：Ｍｎ）を混合して用いる場合に、これらの混合比は質量比で９０：１０〜６０：４０が望ましい。
【００２６】
また、第２蛍光体にＹ（１-ｘ１）Ｇｄｘ１Ａｌ３（ＢＯ３）４：Ｔｂ（ｘ１は０〜１である）およびＬｉ２Ｚｎ（Ｇｅ、θ）ＺＯ８：Ｍｎ（θはＡｌまたはＧａであり、ｚは３〜４である）を用いる場合、これらの混合比は質量比で２５：７５〜９０：１０が望ましい。
【００２７】
第２蛍光体を混合して用いる時の混合比が上記範囲に含まれると、残光が短く、かつ輝度および色純度を全て満足するので望ましい。
【００２８】
また、第２蛍光体を一つだけ用いる場合と比較して、第２蛍光体を二つ以上を混合して用いるのが輝度向上のためにより望ましい。
【００２９】
このような本発明の緑色蛍光体は、残光時間が短くて輝度減少がないため、プラズマディスプレイパネルに有効に用いることができ、特に１２０Ｈｚ以上、例えばｌ６０Ｈｚの高速に駆動するディスプレイに用いたり、３次元立体映像装置に有効に用いることができる。特に本発明の緑色蛍光体は、残光時間（ｄｅｃａｙ  ｔｉｍｅ）が５ｍｓ以下、望ましくは０．５ｍｓ〜５ｍｓ、さらに望ましくは２ｍｓ〜５ｍｓに非常に短いため、３次元立体映像装置に非常に有効に用いることができる。
【００３０】
また、本発明の緑色蛍光体は、ＣＩＥ色座標で、０．１５≦ｘ≦０．４１、０．５５≦ｙ≦０．７０の値を有し、さらに望ましくは０．２０≦ｘ≦０．３５、０．５８≦ｙ≦０．７０の値を有するので色純度が優れている。
【００３１】
本発明の第２実施例は、第１実施例による緑色蛍光体を含むプラズマディスプレイパネルに関するものである。
【００３２】
図１は本発明の第２実施例によるプラズマディスプレイパネルを示した部分分解斜視図である。
【００３３】
図１に示したように、本発明のプラズマディスプレイパネルは、任意の間隔をおいて実質的に平行に配置される第１基板１（背面基板）および第２基板１１（前面基板）を含む。
【００３４】
上記第１基板１（背面基板）の上に一方向（図面のＹ方向）に沿って複数のアドレス電極３が形成され、このアドレス電極３を覆いながら第１基板１に第１誘電体層５が形成される。上記第１誘電体層５の上に各アドレス電極３の間に配置されるように所定の高さで形成され、放電空間を形成する複数の隔壁７が形成される。
【００３５】
上記隔壁７は放電空間を画する形状であればどんな形状でもよく、多様なパターンの隔壁で形成される。例えば、上記隔壁７は帯状のような開放型隔壁はもちろん、ワッフル、マトリックス、デルタなどのような閉鎖型隔壁で形成されてもよい。また、閉鎖型隔壁は放電空間の横断面が四角形、三角形、五角形などの多角形、または円形、楕円形などで形成されてもよい。
【００３６】
各々の隔壁７の間に複数の放電セルが形成され、この放電セル内には赤（Ｒ）、緑（Ｇ）、青（Ｂ）の蛍光体層９が位置する。この時、上記緑色蛍光体層は本発明の緑色蛍光体を含む。
【００３７】
そして、第１基板１に対向する第２基板１１（前面基板）の一面にはアドレス電極３と交差する方向（図面のＸ軸方向）に沿って一対の透明電極（１３ａ）とバス電極（１３ｂ）で構成される複数の表示電極１３が形成され、上記表示電極１３を覆いながら第２基板１１に誘電体層１５が位置する。
【００３８】
上記第１基板１の上のアドレス電極３と第２基板１１上の表示電極が交差する地点が放電セルを構成する部分となる。
【００３９】
上記プラズマディスプレイパネルは、アドレス電極３と表示電極１３との間にアドレス電圧（Ｖａ）を印加してアドレス放電を行い、再び一対の表示電極の間に維持電圧（Ｖｓ）を印加して維持放電させて駆動させる。この時発生する励起源が当該蛍光体を励起させて、透明な第２基板１１を通して可視光を放出しながらプラズマディスプレイパネルの画面を表示するようになる。上記励起源としては、真空紫外線（Ｖａｃｕｕｍ  Ｕｌｔｒａ  ｖｉｏｌｅｔ）が主に用いられる。
【実施例】
【００４０】
以下、本発明の望ましい実施例および比較例を記載する。しかし、下記の実施は本発明の望ましい一つの実施例であり、本発明が下記の実施例に限定されるのではない。
【００４１】
（実施例１〜８および比較例１〜２）
下記表１に示した組成で（Ｙ３-ｘＣｅｘ）Ａｌ５Ｏ１２（ｘは０．０３）第１蛍光体およびＹ（１-ｘ１）Ｇｄｘ１Ａｌ３（ＢＯ３）４：Ｔｂ（ｘ１は０．２）第２蛍光体を混合して緑色蛍光体を製造した。製造された蛍光体の相対輝度、色座標および残光時間を測定して、その結果を下記表１に示した。相対輝度はＹＢＯ３：Ｔｂを基準として、この蛍光体の輝度を１００％とし、それに対する相対値で計算して示した値である。下記表１にＹＢＯ３：Ｔｂの色座標および残光時間も測定してその結果を示した。
【００４２】
具体的な測定方法は、相対輝度及びＣＩＥ色座標については、同じ真空チャンバー内で一度に測定し、真空チャンバー内では波長が１４６ｎｍの光を発光するＫｒランプを発光ソースとして、蛍光体を粉末状態でセルに充填して測定を行った。
【００４３】
また、残光時間については、真空チャンバー内でＸｅランプで１４７又は１７２ｎｍのバンドパスフィルターを透過させた光をソースとして使用し、当該光で蛍光体を励起して測定した。
【００４４】
【表１】
2009185276.tif 000003
【００４５】
上記表１に示したように、第１および第２蛍光体を適切な比で含む実施例１〜８の蛍光体は残光時間が５ｍｓ以下であり、相対輝度が比較例１より高く、ＹＢＯ３：Ｔｂに比べては同等の水準だった。実施例１〜８は、相対輝度、色座標、残光時間の全てにおいて、良好な結果を得ることができた。この結果から実施例１〜８の蛍光体は輝度飽和特性をはじめとして、画面駆動が従来蛍光体を適用した場合より優れていることが予測できる。比較例１は、ＹＢＯ３：Ｔｂを基準とした相対輝度が、７０％未満であり、輝度特性として十分な結果ではなかった。
【００４６】
これに比べて、第２蛍光体だけ用いた比較例２の場合、相対輝度は優れているが残光時間が各々５．５ｍｓと非常に長いため、３次元立体映像を実現するプラズマディスプレイパネルには適切でないことが分かる。
【００４７】
（実施例９〜１３）
下記表２に示した組成として（Ｙ３-ｘＣｅｘ）Ａｌ５Ｏ１２（ｘは０．０３である）第１蛍光体およびＬｉ２Ｚｎ（Ｇｅ、θ）ＺＯ８：Ｍｎ（θ=Ｇａ、ｚは３である）第２蛍光体を混合して、緑色蛍光体を製造した。
【００４８】
（比較例３）
Ｌｉ２Ｚｎ（Ｇｅ、θ）ＺＯ８：Ｍｎ（θ=Ｇａ、Ｚは３である）を緑色蛍光体に用いた。
【００４９】
上記実施例９〜１３、および比較例３の蛍光体の相対輝度、色座標および残光時間（ｄｅｃａｙ  ｔｉｍｅ）を測定して、その結果を下記表２に示した。相対輝度はＡｌ２Ｏ３およびＭｇＯを含む金属酸化物層が形成されたＺｎ２ＳｉＯ４：ＭｎおよびＹＢＯ３：Ｔｂを８０：２０質量％比で混合した蛍光体を基準にこの蛍光体の輝度を１００％として、それに対する相対値で計算して示した値である。下記表２にＺｎ２ＳｉＯ４：ＭｎおよびＹＢＯ３：Ｔｂを８０：２０質量％比で混合した蛍光体の色座標および残光時間も測定して、その結果を示した。また、比較のために比較例１の色座標および残光時間結果を下記表２に再び示し、同時に比較例１の蛍光体の相対輝度はＺｎ２ＳｉＯ４：ＭｎおよびＹＢＯ３：Ｔｂを８０：２０質量％比で混合した蛍光体を基準として、この蛍光体の輝度を１００％として、それに対する相対値で計算して示した値であるため、上記表１に示した相対輝度とは異なっている。
【００５０】
【表２】
2009185276.tif 000004
【００５１】
上記表２に示したように、第１および第２蛍光体を適切な比で含む実施例９〜１３の蛍光体は残光時間が５ｍｓ以下であり、相対輝度が比較例１より高く、比較例３に比べては類似の水準で現れた。実施例９〜１３は、相対輝度、色座標、残光時間の全てにおいて、良好な結果を得ることができた。この結果から実施例９〜１３の蛍光体は輝度飽和特性をはじめとして、画面駆動が従来蛍光体を適用した場合より優れていることが予測できる。
【００５２】
これに比べて、第２蛍光体比が高すぎた第２蛍光体だけ用いた比較例３の場合、相対輝度は優れているが残光時間が７ｍｓと非常に長いため、３次元立体映像を実現するプラズマディスプレイパネルには適切でないことが分かる。
【００５３】
（実施例１４〜１７）
下記表３に示した組成で（Ｙ３-ｘＣｅｘ）Ａｌ５Ｏ１２（ｘは０．０３である）第１蛍光体およびＡｌ２Ｏ３およびＭｇＯを含む金属酸化物層が形成されたＺｎ２ＳｉＯ４：Ｍｎ第２蛍光体を混合して緑色蛍光体を製造した。
【００５４】
（比較例４）
Ａｌ２Ｏ３およびＭｇＯを含む金属酸化物層が形成されたＺｎ２ＳｉＯ４：Ｍｎを緑色蛍光体に使った。
【００５５】
上記実施例１４〜１７、および比較例４の蛍光体の相対輝度、色座標および残光時間（ｄｅｃａｙ  ｔｉｍｅ）を測定して、その結果を下記表３に示した。相対輝度はＺｎ２ＳｉＯ４：Ｍｎ蛍光体を基準にこの蛍光体の輝度を１００％として、それに対する相対値で計算して示した値である。また比較のために比較例１の色座標および残光時間結果を下記表３に再び示した。
【００５６】
【表３】
2009185276.tif 000005
【００５７】
上記表３に示したように、第１および第２蛍光体を適切な比で含む実施例１４〜１７の蛍光体は残光時間が５ｍｓ以下であり、相対輝度が比較例１より高く、比較例４に比べては類似の水準である。実施例１４〜１７は、相対輝度、色座標、残光時間の全てにおいて、良好な結果を得ることができた。この結果から実施例１４〜１７の蛍光体は輝度飽和特性をはじめとして、画面駆動が従来蛍光体を適用した場合より優れていることが予測できる。
【００５８】
これに比べて、第２蛍光体比が高すぎた第２蛍光体だけ用いた比較例４の場合、相対輝度は優れているが残光時間が各々８．１ｍｓと非常に長いため、３次元立体映像を実現するプラズマディスプレイパネルには適切でないことが分かる。
【００５９】
（実施例１８〜２１）
下記表４に示した組成で（Ｙ３-ｘＣｅｘ）Ａｌ５Ｏ１２（ｘは０．０３である）第１蛍光体およびＡｌ２Ｏ３およびＭｇＯを含む金属酸化物層が形成されたＺｎ２ＳｉＯ４：ＭｎおよびＹ（１-ｘ１）Ｇｄｘ１Ａｌ３（ＢＯ３）４：Ｔｂ（ｘ１は０．４である）第２蛍光体を混合して緑色蛍光体を製造した。
【００６０】
（比較例５）
Ａｌ２Ｏ３およびＭｇＯを含む金属酸化物層が形成されたＺｎ２ＳｉＯ４：Ｍｎを緑色蛍光体に使った。
【００６１】
（比較例６）
（Ｙ３-ｘＣｅｘ）Ａｌ５Ｏ１２（ｘは０．０３である）を緑色蛍光体に使った。
【００６２】
（比較例７）
Ｙ（１-ｘ１）Ｇｄｘ１Ａｌ３（ＢＯ３）４：Ｔｂ（ｘ１は０．４である）を緑色蛍光体に使った。
【００６３】
上記実施例１８〜２１および比較例５〜７の蛍光体の相対輝度、色座標および残光時間（ｄｅｃａｙ  ｔｉｍｅ）を測定して、その結果を下記表４に示した。相対輝度が比較例５の蛍光体の輝度を１００％として、それに対する相対値で計算して示した値である。
【００６４】
【表４】
2009185276.tif 000006
【００６５】
上記表４に示したように、第１および第２蛍光体を適切な比で含む実施例２１〜２１の蛍光体は残光時間が５ｍｓ以下であり、これらを単独で用いた比較例５〜７の蛍光体は残光時間が非常に長いため、輝度が劣化する問題があることが分かる。
【００６６】
（実施例２２〜２３）
下記表５に示した組成で（Ｙ３-ｘＣｅｘ）Ａｌ５Ｏ１２（ｘは０．０３である）第１蛍光体および、Ｚｎ２ＳｉＯ４：ＭｎおよびＢａＭｇＡｌ１０Ｏ１７：Ｍｎ第２蛍光体を混合して、緑色蛍光体を製造した。
【００６７】
（比較例８）
ＢａＭｇＡｌ１０Ｏ１７：Ｍｎを緑色蛍光体に使った。
【００６８】
上記実施例２２〜２３、および比較例８の蛍光体の相対輝度、色座標および残光時間（ｄｅｃａｙ  ｔｉｍｅ）を測定して、その結果を下記表５に示した。また比較のために比較例５および６の蛍光体の相対輝度、色座標および残光時間も下記表５に示した。下記表５で、相対輝度が比較例５の蛍光体の輝度を１００％として、それに対する相対値で計算して示した値である。
【００６９】
【表５】
2009185276.tif 000007
【００７０】
上記表５に示したように、第１および第２蛍光体を適切な比で含む実施例２２〜２３の蛍光体は残光時間が５ｍｓ以下であり、第２蛍光体を過剰に使用したり、第１および第２蛍光体を単独で用いた比較例５、６および８の蛍光体は残光時間が非常に長いため、輝度が劣化する問題があることが分かる。
【００７１】
（実施例２４〜２７および参考例１１）
下記表６に示した組成で（Ｙ３-ｘＣｅｘ）Ａｌ５Ｏ１２（ｘは０．０３である）第１蛍光体および、Ｙ（１-ｘ１）Ｇｄｘ１Ａｌ３（ＢＯ３）４：Ｔｂ（ｘ１は０．４である）およびＬｉ２Ｚｎ（Ｇｅ、θ）ＺＯ８：Ｍｎ（θ=Ｇａ、Ｚは３である）第２蛍光体を混合して緑色蛍光体を製造した。  
【００７２】
上記実施例２４〜２７および参考例１１の蛍光体の相対輝度、色座標および残光時間（ｄｅｃａｙ  ｔｉｍｅ）を測定して、その結果を下記表６に示した。また比較のために比較例５および７の蛍光体の相対輝度、色座標および残光時間も下記表６に示した。下記表６で、相対輝度が比較例５の蛍光体の輝度を１００％として、それに対する相対値で計算して示した値である。
【００７３】
【表６】
2009185276.tif 000008
【００７４】
上記表６に示したように、第１および第２蛍光体を適切な比で含む実施例２４〜２７の蛍光体は残光時間が５ｍｓ以下であり、第２蛍光体を過剰に使用したり、第１および第２蛍光体を単独で用いた比較例５および７の蛍光体は残光時間が非常に長いため、輝度が劣化する問題があることが分かる。輝度が劣下したとは、ＹＢＯ３：Ｔｂを基準とした相対輝度が、７０％未満の場合を指す。
【００７５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００７６】
【図１】本発明のプラズマディスプレイパネルを概略的に示した図である。
【符号の説明】
【００７７】
１、１１    基板
３          アドレス電極
５          誘電体層
７          隔壁
９          蛍光体層
１３        表示電極
１３ａ      透明電極
１３ｂ      バス電極
１５        誘電体層
【図１】
2009185276.tif 000009